СПОСОБ ОБРАБОТКИ КОНТАКТИРУЮЩИХ УПЛОТНИТЕЛЬНЫХ ПОВЕРХНОСТЕЙ ЭЛЕМЕНТОВ ИЗ ЖАРОПРОЧНЫХ СПЛАВОВ ИМПУЛЬСНОГО ТОРЦОВОГО УПЛОТНЕНИЯ (ИТУ), РАБОТАЮЩЕГО В КРИОГЕННЫХ СРЕДАХ (ВАРИАНТЫ)

1. Способ обработки контактирующих уплотнительных поверхностей элементов из жаропрочных сплавов импульсного торцового уплотнения (ИТУ), работающего в криогенных средах, включающий электроэрозионное легирование (ЭЭЛ) поверхностей мягким металлом и/или графитом (ЦЭЭЛ), отличающийся тем, что перед электроэрозионным легированием графитовым электродом на одну контактирующую поверхность из сплава ЭК61 (ХН58МБЮД) наносят электроэрозионное покрытие из меди или никеля, а на другую контактирующую поверхность из сплава ЭК61 (ХН58МБЮД) наносят электроэрозионное покрытие из меди.
2. Способ по п. 1, отличающийся тем, что покрытие из меди или никеля на одну контактирующую поверхность наносят при энергии разряда Wu=0,04 Дж и Wu=0,03 Дж, соответственно, а покрытие из меди наносят на другую контактирующую поверхность при энергии разряда Wu=0,02 Дж.
3. Способ по п. 1, отличающийся тем, что электроэрозионное легирование графитовым электродом выполняют при энергии разряда Wu=0,05-0,2 Дж.
4. Способ обработки контактирующих уплотнительных поверхностей элементов из жаропрочных сплавов импульсного торцового уплотнения (ИТУ), работающего в криогенных средах, включающий электроэрозионное легирование (ЭЭЛ) поверхностей мягким металлом и/или графитом (ЦЭЭЛ), отличающийся тем, что перед электроэрозионным легированием графитовым электродом на одну из контактирующих поверхностей из бериллиевой бронзы БрБ2 наносят электроэрозионное покрытие из меди.
5. Способ по п. 3, отличающийся тем, что покрытие из меди наносят при энергии разряда Wu=0,08 Дж.
6. Способ по п. 1, отличающийся тем, что электроэрозионное легирование графитовым электродом выполняют при энергии разряда Wu=0,05-0,2 Дж.